(57)【要約】【課題】  温度変化に起因して、反りが生じることを効果的に防止することができ、使用時において、急激な温度の変化が生じても、所望のように、光記録媒体の情報層にデータを記録し、光記録媒体の情報層からデータを再生することができる光記録媒体を提供する。【解決手段】  少なくとも、ディスク状の支持基板と、光透過層と、前記支持基板と前記光透過層の間に形成された情報層とを備えた光記録媒体であって、前記支持基板と前記光透過層が、前記支持基板の外径Ｒ（ｍｍ）と、前記光透過層のヤング率Ｅｒと、前記支持基板のヤング率Ｅｓとの関係が、Ｅｒ／Ｅｓ≦１２／Ｒを満たすように、構成されていることを特徴とする光記録媒体。【選択図】    図３
2006004457.tif 000002
【特許請求の範囲】
【請求項１】
少なくとも、ディスク状の支持基板と、光透過層と、前記支持基板と前記光透過層の間に形成された情報層とを備えた光記録媒体であって、前記支持基板と前記光透過層が、前記支持基板の外径Ｒ（ｍｍ）と、前記光透過層のヤング率Ｅｒと、前記支持基板のヤング率Ｅｓとの関係が、Ｅｒ／Ｅｓ≦１２／Ｒを満たすように、構成されていることを特徴とする光記録媒体。
【請求項２】
前記光透過層のヤング率Ｅｒが０．１ＭＰａ以上であることを特徴とする請求項１に記載の光記録媒体。
【請求項３】
前記光透過層が、ホモポリマーとしたときのガラス転移点（Ｔｇ）が２０℃以下の単官能モノマーを含む樹脂組成物によって形成されていることを特徴とする請求項１または２に記載の光記録媒体。
【請求項４】
前記支持基板が、ポリカーボネート樹脂によって形成されていることを特徴とする請求項１ないし３のいずれか１項に記載の光記録媒体。
【発明の詳細な説明】
【技術分野】
【０００１】
本発明は、光記録媒体に関するものであり、さらに詳細には、温度変化に起因して、反りが生じることを効果的に防止することができ、使用時において、急激な温度の変化が生じても、所望のように、情報層にデータを記録し、情報層からデータを再生することができる光記録媒体に関するものである。
【背景技術】
【０００２】
近年、従来の光記録媒体と比較して、より大容量な次世代型の光記録媒体の開発が盛んに行われ、開口数（ＮＡ）を０．８５程度まで大きくした対物レンズを用いて、レーザビームのビームスポット径を非常に小さく絞ることによって、大容量のデータを記録・再生可能な光記録媒体が実用化されつつある。このような大きな開口数ＮＡを有する対物レンズを用いる場合には、必然的に、光透過層の厚さを薄くすることになる。
【０００３】
そのため、次世代型の光記録媒体として、支持基板上に形成した記録層などを含む情報層上に、１００μｍ程度の薄い樹脂層を、レーザビームが入射する光透過性を有する光透過層として形成した光記録媒体が提案されている。
【発明の開示】
【発明が解決しようとする課題】
【０００４】
このような次世代型の光記録媒体においては、支持基板と光透過層とが、剛性、ヤング率、内部応力などの物性が異なる材質で形成される場合があるとともに、それらの厚さが異なるように形成されているため、温度の変化などによって、光記録媒体に反りが生じやすく、光記録媒体の使用時において、急激な温度の変化によって、光記録媒体に急激に大きな反りが発生した場合には、光記録媒体の情報層にデータを記録し、光記録媒体の情報層からデータを再生することが困難になる可能性が生じる。また、その光記録媒体がカートリッジに収納されている場合は、温度の変化などによって、光記録媒体の光透過層がカートリッジに接触するおそれがあり、それによって光記録媒体の光透過層に傷がつくと、光記録媒体の情報層にデータを記録し、光記録媒体の情報層からデータを再生することが困難になるという問題がある。
【０００５】
したがって、本発明は、温度変化に起因して、反りが生じることを効果的に防止することができ、使用時において、急激な温度の変化が生じても、所望のように、情報層にデータを記録し、情報層からデータを再生することができる光記録媒体を提供することを目的とするものである。
【課題を解決するための手段】
【０００６】
温度変化に起因して、光記録媒体に生じる反りは、支持基板に対して光透過層が伸びることが原因の一つと考えられ、この支持基板に対する光透過層の伸びは、光透過層内に生じる内部応力σによって決定され、温度変化によって、光透過層内に生じる内部応力σは、一般に、次式によって表わされる。
【０００７】
σ  ＝  Ｅｒ  ×  （αｃ−αｓ）  ×  ΔＴ
【０００８】
ここに、Ｅｒは光透過層のヤング率、αｃは光透過層の線膨張係数、αｓは支持基板の線膨張係数、ΔＴは温度変化である。
【０００９】
したがって、光透過層のヤング率Ｅｒを小さくすることによって、光透過層内に生じる内部応力σを減少させることができ、支持基板に対する光透過層の温度変化に起因する伸びを抑制することが可能になる。
【００１０】
しかしながら、ヤング率Ｅｒが小さい材料によって、光透過層を形成する場合には、光透過層に傷が付きやすく、光記録媒体の記録再生特性が悪化するという問題があり、これまで、温度変化に起因して、光透過層内に生じる内部応力σを減少させることはできないと考えられていた。
【００１１】
しかるに、本発明者の研究によれば、支持基板と光透過層を、光透過層のヤング率Ｅｒ、支持基板のヤング率Ｅｓおよび支持基板の外径Ｒ（ｍｍ）とが、Ｅｒ／Ｅｓ≦１２／Ｒを満たすように、形成することによって、驚くべきことに、光透過層が傷つくことを防止しつつ、温度変化に起因して、光透過層内に生じる内部応力σを大幅に低減させて、温度変化に起因して、光記録媒体に反りが生じることを効果的に防止することができ、光記録媒体の使用時において、急激な温度の変化が生じても、所望のように、光記録媒体の情報層にデータを記録し、光記録媒体の情報層からデータを再生することができることが見出された。
【００１２】
本発明はかかる知見に基づくものであり、本発明によれば、本発明の前記目的は、少なくとも、ディスク状の支持基板と、光透過層と、前記支持基板と前記光透過層の間に形成された情報層とを備えた光記録媒体であって、前記支持基板と前記光透過層が、前記支持基板の外径Ｒ（ｍｍ）と、前記光透過層のヤング率Ｅｒと、前記支持基板のヤング率Ｅｓとの関係が、Ｅｒ／Ｅｓ≦１２／Ｒを満たすように、構成されていることを特徴とする光記録媒体によって達成される。
【００１３】
本発明において、「情報層」とは、少なくとも、有機色素や無機材料などを含む一層または二層以上の追記型の記録膜、相変化材料を含む書き換え型の記録膜、または、プリピットが形成された支持基板の表面を含む層をいう。
【００１４】
本発明において、光記録媒体は、λ／ＮＡ≦６４０ｎｍを満たす開口数ＮＡを有する対物レンズおよび波長λを有するレーザビームを用いて、光透過層を介して、レーザビームを照射することによって、情報層にデータを記録し、情報層からデータを再生することができるように構成されていることが好ましい。
【００１５】
本発明において、光透過層のヤング率Ｅｒが０．１ＭＰａ以上であることが好ましい。この場合には、温度変化に起因する光記録媒体の反りを確実に防止しつつ、光透過層に傷がつくことをより一層確実に防止することができる。
【００１６】
本発明においては、光透過層を形成するために用いられる樹脂組成物が、ホモポリマーとしたときのガラス転移点（Ｔｇ）が２０℃以下の単官能モノマーを含んでいることが好ましい。この場合には、この樹脂組成物によって形成された光透過層のガラス転移点（Ｔｇ）を低くすることができるため、形成された光透過層のヤング率Ｅｒを小さくすることができる。
【００１７】
本発明において、ホモポリマーとしたときのガラス転移点（Ｔｇ）は、Ｊ．Ｂｒａｎｄｒｕｐ、Ｅ．Ｈ．Ｉｍｍｅｒｇｅｔ編、「ＰＯＬＹＭＥＲ  ＨＡＮＤＢＯＯＫ」、第３版、１９８９年に記載されたガラス転移点（Ｔｇ）であり、ホモポリマーが立体特異性を持つ場合には、アタクチック重合体のガラス転移点（Ｔｇ）として定義される。
【００１８】
本発明においては、ホモポリマーとしたときのガラス転移点（Ｔｇ）が２０℃以下の単官能モノマーは、そのガラス転移点（Ｔｇ）が０℃以下であることが好ましい。この場合には、紫外線硬化性化合物および電子線硬化性化合物として、種々の化合物を用いても、形成された光透過層のガラス転移点（Ｔｇ）を低くすることができる。一方、ホモポリマーとしたときのガラス転移点（Ｔｇ）が２０℃以下の単官能モノマーのガラス転移点（Ｔｇ）の下限は、とくに限定されるものではないが、光透過層を形成した場合に、光透過層のガラス転移点（Ｔｇ）が、１０℃以上となるように、決定されることが好ましい。
【００１９】
本発明の好ましい実施態様においては、支持基板が、ポリカーボネート樹脂によって、形成されている。この場合には、支持基板を作製する際に、加工性が優れ、また、形成された支持基板の光学特性が優れる。
【００２０】
本発明において、光記録媒体は、少なくとも、ディスク状の支持基板と、光透過層と、支持基板と光透過層の間に形成された情報層とを備えていれば、その構成はとくに限定されるものではなく、光記録媒体が、再生専用型（ＲＯＭ）の光記録媒体として構成されていてもよく、追記型の光記録媒体として構成されていてもよく、また、書き換え型の光記録媒体として構成されていてもよい。
【発明の効果】
【００２１】
本発明によれば、温度変化に起因して、反りが生じることを効果的に防止することができ、使用時において、急激な温度の変化が生じても、所望のように、情報層にデータを記録し、情報層からデータを再生することができる光記録媒体を提供することが可能になる。
【発明を実施するための最良の形態】
【００２２】
本発明において、支持基板は、光記録媒体に求められる機械的強度を確保するための支持体として、機能する。支持基板を形成するために用いられる材料は、光記録媒体の支持体として機能することができれば、とくに限定されるものではないが、成形の容易性、加工性、光学特性などの点からポリカーボネート樹脂であることが好ましい。
【００２３】
本発明において、光記録媒体が、再生専用型（ＲＯＭ）の光記録媒体として構成されている場合には、支持基板の表面には、データが記録されたプリピットが形成されており、光記録媒体が、追記型または書き換え型の光記録媒体として構成されている場合には、支持基板の表面には、中心部近傍から外縁部に向けて、あるいは、外縁部から中心部近傍に向けて、交互に、グルーブおよびランドが螺旋状または同心円状に形成されている。
【００２４】
光透過層は、レーザビームが透過する層であり、１０μｍないし３００μｍの厚さを有していることが好ましく、５０μｍないし１５０μｍの厚さを有していることがより好ましい。
【００２５】
本発明において、光透過層は、支持基板の外径Ｒ（ｍｍ）と、光透過層のヤング率Ｅｒと、支持基板のヤング率Ｅｓとが、Ｅｒ／Ｅｓ≦１２／Ｒを満たすように、形成されることが必要である。光透過層が、この関係を満たすように形成された場合には、温度変化に起因して、光記録媒体に反りが生じることを効果的に防止することができ、使用時において、急激な温度の変化が生じても、所望のように、光記録媒体の情報層にデータを記録し、光記録媒体の情報層からデータを再生することができる。
【００２６】
光透過層を形成するために用いられる材料としては、光学的に透明で、使用されるレーザビームの波長領域である３８０ｎｍないし４５０ｎｍでの光学吸収や反射が少なく、複屈折が小さいことが要求され、さらに、光透過層のヤング率Ｅｒが、Ｅｒ／Ｅｓ≦１２／Ｒを満足することも要求されるが、これらの条件を満足する材料であれば、とくに限定されるものではなく、たとえば、紫外線硬化性化合物、電子線硬化性化合物、熱硬化性化合物などを含有する樹脂組成物が、光透過層を形成するために用いられ、紫外線硬化性化合物または電子線硬化性化合物を含有する樹脂組成物が、とくに好ましく、使用される。
【００２７】
光透過層を形成するために用いられる樹脂組成物は、紫外線硬化性化合物または電子線硬化性化合物、ホモポリマーとしたときのガラス転移点（Ｔｇ）が２０℃以下の単官能モノマーおよび光開始剤を含んでいる。
【００２８】
紫外線硬化性化合物および電子線硬化性化合物としては、アクリル酸やメタクリル酸のエステル化合物、エポキシアクリレート、ウレタンアクリレートなどのアクリル系二重結合、ジアリルフタレートのようなアリル系二重結合、マレイン酸誘導体などの不飽和二重結合などの紫外線照射または電子線照射によって、架橋反応または重合反応する光重合性基を分子中に複数含有または導入した多官能モノマーおよび多官能オリゴマーなどを挙げることができる。これらは、１種のみ用いても、２種以上を併用してもよい。
【００２９】
ホモポリマーとしたときのガラス転移点（Ｔｇ）が２０℃以下の単官能モノマーとしては、たとえば、上述した光重合性基１個を分子中に含有または導入したモノマーであって、ホモポリマーとしたときのガラス転移点（Ｔｇ）が２０℃以下のものを挙げることができる。これらは、１種のみ用いても、２種以上を併用してもよい。
【００３０】
光開始剤としては、公知のいずれのものを用いてもよく、とくに限定されるものではない。
【００３１】
また、光透過層を形成するために用いられる樹脂組成物は、紫外線硬化性化合物または電子線硬化性化合物、ホモポリマーとしたときのガラス転移点（Ｔｇ）が２０℃以下の単官能モノマーおよび光開始剤に加えて、必要に応じて、添加剤などを含んでいてもよい。
【００３２】
光透過層を形成するために用いられる樹脂組成物は、支持基板の外径Ｒ（ｍｍ）と、光透過層のヤング率Ｅｒと、支持基板のヤング率Ｅｓとが、Ｅｒ／Ｅｓ≦１２／Ｒを満たすように、各成分が配合されていれば、それらの配合量は、とくに限定されるものではない。しかしながら、光開始剤は、３８０ないし４５０ｎｍの波長を有するレーザビームに対する光吸収率が比較的に高いので、その添加量は極力少なくすることが好ましい。
【００３３】
本発明において、光透過層を形成する場合に、支持基板が、ポリカーボネート樹脂によって、１２０ｍｍの外径Ｒを有するように形成されているときは、光透過層を形成するための材料としては、それによって、形成された光透過層のガラス転移点（Ｔｇ）が、６０℃以下となる材料を選択することが好ましく、５５℃以下となる材料を選択することがより好ましい。光透過層のガラス転移点（Ｔｇ）が６０℃以下となる材料を選択して光透過層を形成した場合には、光透過層のヤング率Ｅｒを小さくすることができる。
【００３４】
本発明においては、光透過層のガラス転移点（Ｔｇ）が、１０℃以上であることが好ましく、より好ましくは、２５℃以上である。光透過層のガラス転移点（Ｔｇ）が、１０℃以上である場合には、光透過層をより傷つきにくくすることができるだけでなく、光透過層の硬化性をより向上させることが可能になる。さらには、光透過層の表面にタックが生成することを確実に防止することが可能になるとともに、光透過層の表面の粘着性を確実に抑制することが可能になる。
【００３５】
本発明において、光透過層のガラス転移点（Ｔｇ）は、樹脂組成物を硬化させて形成した光透過層に、３．５Ｈｚの振動周波数を与え、動的粘弾性測定装置を用いて損失正接を測定して、その温度依存性曲線を作成したときに、測定温度領域に存在する損失正接のピーク（極大）から求められる値として定義される。なお、測定温度領域に、ガラス転移点に相当する損失正接のピークが複数存在する場合には、これらのピークのうち、最大のピークから求められる値をガラス転移点とする。
【００３６】
以下、添付図面に基づいて、本発明の好ましい実施態様につき、詳細に説明を加える。
【００３７】
図１は、本発明の好ましい実施態様にかかる光記録媒体の外観を示す一部切り欠き略斜視図であり、図２は、図１のＡで示された部分の略拡大断面図である。
【００３８】
図１に示されるように、本実施態様の光記録媒体１０は、円盤状に形成され、１２０ｍｍの外径と、約１．２ｍｍの厚さを有している。
【００３９】
本実施態様にかかる光記録媒体１０は、再生専用型（ＲＯＭ）の光記録媒体として構成され、図２に示されるように、支持基板１１と、支持基板１１の表面上に形成された反射層１２と、反射層１２の表面上に形成された光透過層１３とを備えている。本実施態様においては、データが記録されたプリピット（図示しない）が予め形成された支持基板１１の表面と、反射層１２とよって、情報層が形成されている。
【００４０】
本実施態様においては、図２に示されるように、光透過層１３側が光入射面１３ａとして構成され、光入射面１３ａから、３８０ｎｍないし４５０ｎｍの波長を有するレーザビームＬが照射されて、光記録媒体１０の情報層からデータが再生される。
【００４１】
支持基板１１は、光記録媒体１０に求められる機械的強度を確保するための支持体として、機能する。支持基板１１を形成するために用いられる材料は、光記録媒体１０の支持体として機能することができれば、とくに限定されるものではないが、本実施態様においては、支持基板１１は、加工性、光学特性などの点からポリカーボネート樹脂によって形成されている。表面に、プリピットを有する支持基体１１は、たとえば、スタンパを用いて、射出成形によって作製される。
【００４２】
図２に示されるように、支持基板１１の表面上には反射層１２が形成され、反射層１２は、光透過層１３を介して、入射したレーザビームＬを反射し、再び、光透過層１３から出射させる機能を有するとともに、さらに、多重干渉効果により再生信号（Ｃ／Ｎ比）を高める機能を有している。
【００４３】
反射層１２を形成するために用いられる材料は、レーザビームＬを反射することができれば、とくに制限されるものではなく、たとえば、Ａｌ、Ｔｉ、Ｃｒ、Ｃｕ、Ａｇ、Ａｕなどによって、形成することができる。反射層１２の厚さは、とくに限定されるものではないが、２０ｎｍないし２００ｎｍであることが好ましい。反射層１２はスパッタリング法などによって形成することができる。
【００４４】
図２に示されるように、反射層１２の表面上には、光透過層１３が形成される。光透過層１３は、レーザビームが透過する層であり、１０μｍないし３００μｍの厚さを有していることが好ましく、より好ましくは、光透過層１３は、５０μｍないし１５０μｍの厚さを有している。
【００４５】
光透過層１３は、光透過層１３のヤング率Ｅｒと支持基板１１のヤング率Ｅｓとが、Ｅｒ／Ｅｓ≦０．１００を満足するように形成されている。光透過層１３のヤング率Ｅｒと支持基板１１のヤング率Ｅｓとが、Ｅｒ／Ｅｓ≦０．１００を満足するように、光透過層１３が形成されている場合には、光記録媒体１０の使用時において、急激な温度の変化が生じて、光透過層１３内に、内部応力σが生成されても、支持基板１１の剛性によって、光透過層１３が伸びることが防止され、したがって、温度変化に起因して、光記録媒体１０に反りが生じることを効果的に防止することが可能になる。そのため、光記録媒体１０の使用時において、急激な温度の変化が生じても、光記録媒体１０に大きな反りが発生して、光記録媒体との距離（ワーキングディスタンス）が短く設定されたピックアップヘッドやカートリッジに、光記録媒体１０が接触することを確実に防止することが可能になり、したがって、所望のように、光記録媒体１０の情報層からデータを再生することが可能になる。
【００４６】
好ましくは、光透過層１３が、光透過層１３のヤング率Ｅｒと支持基板１１のヤング率Ｅｓとが、Ｅｒ／Ｅｓ≦０．０５０を満足するように形成されている。
【００４７】
また、本実施態様においては、光透過層１３は、０．１ＭＰａ以上のヤング率Ｅｒを有している。この場合には、温度変化に起因する光記録媒体１０の反りを確実に防止しつつ、光透過層に傷がつくことをより一層確実に防止することができる。
【００４８】
本実施形態において、光記録媒体１０は、少なくとも、ディスク状の支持基板１１と、光透過層１３と、ディスク状の支持基板１１と光透過層１３の間に、プリピットが予め形成された支持基板１１の表面と反射層１２とよって形成された情報層とを備え、１．１ｍｍの厚さと１２０ｍｍの外径Ｒと２．２ＧＰａのヤング率Ｅｓとを有するようにディスク状の支持基板１１がポリカーボネート樹脂によって形成され、０．１ＭＰａ以上、２２０ＭＰａ以下のヤング率Ｅｒを有する光透過層１３が樹脂組成物によって形成されている。
【００４９】
さらに、本実施態様においては、光透過層１３を形成するために用いられる樹脂組成物を硬化させて形成した光透過層１３が、１０℃以上、６０℃以下のガラス転移点（Ｔｇ）を有している。この場合には、光透過層１３のヤング率Ｅｒを小さくすることができるから、光透過層１３のヤング率Ｅｒと支持基板１１のヤング率Ｅｓが、容易に、Ｅｒ／Ｅｓ≦０．１００を満足すること、および、光透過層１３をより傷つきにくくすることができるだけでなく、光透過層１３の硬化性をより向上させることが可能になる。さらには、光透過層１３の表面にタックが生成することを確実に防止することが可能になるとともに、光透過層１３の表面の粘着性を確実に抑制することが可能になる。
【００５０】
光透過層１３を形成するために用いられる材料は、光学的に透明で、レーザビームの波長領域である３８０ｎｍないし４５０ｎｍでの光学吸収や反射が少なく、複屈折が小さいことが要求され、さらに、光透過層１３のヤング率Ｅｒが、Ｅｒ／Ｅｓ≦０．１００を満たしていることが要求されるが、これらの条件を満足する材料であれば、とくに限定されるものではなく、紫外線硬化性化合物または電子線硬化性化合物を含有する樹脂組成物がとくに好ましく、使用される。
【００５１】
本実施態様においては、光透過層１３を形成するために用いられる樹脂組成物は、ホモポリマーとしたときのガラス転移点（Ｔｇ）が２０℃以下の単官能モノマーを含んでいる。この場合には、この樹脂組成物によって形成された光透過層１３のガラス転移点（Ｔｇ）を低くすることができるため、形成された光透過層１３のヤング率Ｅｒを小さくすることができる。単官能モノマーは、そのガラス転移点（Ｔｇ）が０℃以下であることが好ましい。この場合には、紫外線硬化性化合物および電子線硬化性化合物として、種々の化合物を用いても、光透過層１３のガラス転移点（Ｔｇ）を低くすることができる。
【００５２】
本実施態様においては、光透過層１３を形成するために用いられる樹脂組成物において、紫外線硬化性化合物または電子線硬化性化合物、ホモポリマーとしたときのガラス転移点（Ｔｇ）が２０℃以下の単官能モノマーおよび光開始剤は、光透過層１３のヤング率Ｅｒと支持基板１１のヤング率Ｅｓとが、Ｅｒ／Ｅｓ≦０．１００を満たすように、配合されており、これらの配合量は、特に限定されるものではない。
【００５３】
本実施態様においては、光透過層１３を形成するために用いられる材料は、それによって形成された光透過層１３のガラス転移点（Ｔｇ）が、１０℃以上、６０℃以下となる樹脂組成物である。この樹脂組成物によって、光透過層１３を形成した場合には、光透過層１３のヤング率Ｅｒを小さくすることができるから、光透過層１３のヤング率Ｅｒと支持基板１１のヤング率Ｅｓが、容易に、Ｅｒ／Ｅｓ≦０．１００を満足すること、および、光透過層１３をより傷つきにくくすることができるだけでなく、光透過層１３の硬化性をより向上させることが可能になる。さらには、光透過層１３の表面にタックが生成することを確実に防止することが可能になるとともに、光透過層１３の表面の粘着性を確実に抑制することが可能になる。
【００５４】
本実施態様においては、光透過層１３を形成するために用いられる樹脂組成物が、２０００ｍＰａ・ｓないし１５０００ｍＰａ・ｓの粘度を有し、光透過層１３は、スピンコーティング法により、第一の誘電体層１５上に、樹脂組成物を塗布することによって、形成されている。光透過層１３を形成するために用いられる樹脂組成物が、２０００ｍＰａ・ｓないし１５０００ｍＰａ・ｓの粘度を有している場合には、光透過層１３を、スピンコーティング法によって、生産性よく、容易に成形することが可能になる。
【００５５】
本発明において、光透過層を形成するために用いられる樹脂組成物の粘度は、樹脂組成物を充分に混練して、均一な組成物とし、ＪＩＳ  Ｋ７１１７−１  に準拠して測定したときの値として定義される。
【００５６】
光記録媒体１０の情報層からデータを再生するにあたっては、光記録媒体１０を回転させながら、そのパワーが再生パワーＰｒに設定されたレーザビームＬが、光透過層１３を介して、情報層にフォーカスされる。
【００５７】
こうして、光記録媒体１０の情報層にフォーカスされたレーザビームＬは、反射層１２によって反射され、レーザビームＬの光量が検出される。
【実施例】
【００５８】
以下、本発明の効果をより明瞭なものとするため、実施例を掲げる。
【００５９】
実施例１
以下のようにして、光記録媒体サンプル＃１−１を作製した。
【００６０】
まず、射出成型法により、１．１ｍｍの厚さと、１２０ｍｍの外径を有するディスク状のポリカーボネート基板を作製した。
【００６１】
次いで、このポリカーボネート基板をスパッタリング装置にセットし、ポリカーボネート基板の一方の表面に、９８原子％のＡｇ、１原子％のＰｄおよび１原子％のＣｕを含む合金からなり、１００ｎｍの厚さを有する反射層を、スパッタリング法によって、形成した。
【００６２】
さらに、反射層が形成されたポリカーボネート基板をスピンコーティング装置にセットし、以下の組成を有する樹脂組成物を、反射層上に、スピンコーティング法によって、塗布して、塗膜を形成し、塗膜に、紫外線を照射して、樹脂組成物を硬化させ、１００μｍの厚さを有する光透過層を形成した。
【００６３】
ここに、紫外線の積算光量は２０００ｍＪ／ｃｍ２に設定した。
ウレタンアクリレート（多官能オリゴマー）（根上工業株式会社製：商品名「アートレジンＵＮ５２００」）                                        ６０質量部
トリメチロルプロパントリアクリレート（多官能モノマー）（日本化薬株式会社製：商品名「カヤラッドＴＭＰＴＡ」、Ｔｇ＞２５０℃、）              １３質量部
フェノキシヒドロキシプロピルアクリレート（ホモポリマーとしたときのＴｇが２０℃以下の単官能モノマー）（日本化薬株式会社製：商品名「カヤラッドＲ−１２８」、Ｔｇ：１７℃）                                                    ２４質量部
１−ヒドロキシシクロヘキシルフェニルケトン（光開始剤）（チバガイギー株式会社製：商品名「ＩＲＧ１８４」）                                      ３質量部
こうして、光記録媒体サンプル＃１−１を作製した。
【００６４】
表１に示される組成の樹脂組成物を用いて、光透過層を形成した点を除き、光記録媒体サンプル＃１−１と同様にして、光記録媒体サンプル＃１−２ないし＃１−４ならびに光記録媒体比較サンプル＃１−１および＃１−２を作製した。
【００６５】
さらに、ホモポリマーとしたときのＴｇが２０℃以下の単官能モノマーに代えて、単官能化合物として、ジシクロペンテニルオキシエチルメタアクリレート（日立化成株式会社製：商品名「ＦＡ−５１２Ｍ」、Ｔｇ：２１℃）を用いた点を除き、光記録媒体サンプル＃１−１と同様にして、光記録媒体比較サンプル＃１−３を作製した。
【００６６】
次いで、ホモポリマーとしたときのＴｇが２０℃以下の単官能モノマーに代えて、単官能化合物として、日立化成株式会社製のジシクロペンテニルアクリレート（日立化成株式会社製：商品名「ＦＡ−５１１Ａ」、Ｔｇ：９０℃）を用いた点を除き、光記録媒体サンプル＃１−１と同様にして、光記録媒体比較サンプル＃１−４を作製した。
【００６７】
こうして作製した光記録媒体サンプル＃１−１ないし＃１−４ならびに光記録媒体比較サンプル＃１−１ないし＃１−４のそれぞれの光透過層を切り出して、ＪＩＳ  Ｋ７１２７に準拠した試料片を作製し、株式会社オリエンテック製「テンシロン  ＲＴＭ‐１００」（商品名）を用いて、温度２５℃、引張速度１０ｍｍ/ｍｉｎ、標線間距離２５ｍｍの条件で、各サンプルの光透過層のヤング率Ｅｒ（ＭＰａ）を測定した。
【００６８】
測定結果は、表１に示されている。
【００６９】
また、同様にして、各サンプルのポリカーボネート基板のヤング率Ｅｓを測定したところ、２．２ＧＰａであった。
【００７０】
各サンプルの光透過層のヤング率Ｅｒ（ＭＰａ）とポリカーボネート基板のヤング率Ｅｓから、Ｅｒ／Ｅｓを算出した。算出結果は、表１に示されている。
【００７１】
次いで、光記録媒体サンプル＃１−１ないし＃１−４ならびに光記録媒体比較サンプル＃１−１ないし＃１−４のそれぞれの光透過層を、カッターナイフによって、短冊形に切り出して、幅２ｍｍ、長さ４０ｍｍ、厚さ０．１ｍｍの試料片を作製し、株式会社オリエンテック製の動的粘弾性装置「レオバイブロン  ＤＤＶ−０１ＦＰ」（商品名）を用いて、各試験片の長さ方向に振動周波数３．５Ｈｚで強制振動を与えながら、昇温速度５℃／ｍｉｎで、−５０℃ないし１００℃の温度領域での損失正接を測定し、得られた損失正接の温度依存性曲線から当該温度領域における損失正接の極大ピークを決定し、この極大ピークから求めた値を各サンプルの光透過層のガラス転移点（Ｔｇ）とした。
【００７２】
測定結果は、表１に示されている。
【００７３】
次いで、光記録媒体サンプル＃１−１ないし＃１−４ならびに光記録媒体比較サンプル＃１−１ないし＃１−４を、それぞれ、常温（２５℃）下で、サンプルの温度が安定するまで放置した後、各サンプルを、株式会社キーエンス製の高精度レーザ反り角測定器「ＬＡ−２０００」（商品名）にて、温度２５℃における、各サンプルの中心から５８ｍｍの位置における反り角β２５を測定した。
【００７４】
さらに、光記録媒体サンプル＃１−１ないし＃１−４ならびに光記録媒体比較サンプル＃１−１ないし＃１−４を、それぞれ、５５℃の雰囲気下に、サンプルの温度が安定するまで放置した後、各サンプルを、上述の高精度レーザ反り角測定器にて、温度５５℃における、各サンプルの中心から５８ｍｍの位置における反り角β５５を測定した。
【００７５】
次いで、常温（２５℃）の雰囲気下に、サンプルの温度が安定するまで放置し、常温（２５℃）になった光記録媒体サンプル＃１−１ないし＃１−４ならびに光記録媒体比較サンプル＃１−１ないし＃１−４を、それぞれ、−１０℃の環境下に、サンプルの温度が安定するまで放置し、さらに、各サンプルを、上述の高精度レーザ反り角測定器にて、温度−１０℃における、各サンプルの中心から５８ｍｍの位置における反り角β−１０を測定した。
【００７６】
さらに、各サンプルの５５℃における反り角β５５と、常温（２５℃）における反り角β２５との差（β５５−β２５）および各サンプルの−１０℃における反り角β−１０と、常温（２５℃）における反り角β２５との差（β−１０−β２５）を求めた。
【００７７】
算出結果は、表１に示されている。
【００７８】
【表１】
2006004457.tif 000003
【００７９】
表１から明らかなように、光透過層のヤング率Ｅｒと支持基板のヤング率Ｅｓとが、Ｅｒ／Ｅｓ≦０．１００を満たしている光記録媒体サンプル＃１−１ないし＃１−４においては、いずれの場合にも、５５℃における反り角β５５と常温（２５℃）における反り角β２５との差（β５５−β２５）および−１０℃における反り角β−１０と常温（２５℃）における反り角β２５との差（β−１０−β２５）は小さく、光記録媒体の使用中に、急激に温度が上昇した場合にも、光記録媒体の反りが十分に小さいことがわかった。
【００８０】
とくに、光透過層のヤング率Ｅｒと支持基板のヤング率Ｅｓとが、Ｅｒ／Ｅｓ≦０．０５０を満たしている光記録媒体サンプル＃１−２においては、５５℃における反り角β５５と常温（２５℃）における反り角β２５との差（β５５−β２５）および−１０℃における反り角β−１０と常温（２５℃）における反り角β２５との差（β−１０−β２５）は非常に小さく、光記録媒体の使用中に、急激に温度が上昇した場合にも、光記録媒体の反りがきわめて小さいことがわかった。
【００８１】
また、光透過層を形成するために用いられる材料として、光透過層を形成したときに、光透過層のガラス転移点（Ｔｇ）が、６０℃以下となる材料を用いて、光透過層を形成した光記録媒体サンプル＃１−１ないし＃１−４においては、いずれの場合にも、光透過層のヤング率Ｅｒを小さくすることができ、光透過層のヤング率Ｅｒと支持基板のヤング率Ｅｓとが、容易に、Ｅｒ／Ｅｓ≦０．１００を満たすことが判明した。
【００８２】
これに対して、光透過層のヤング率Ｅｒと支持基板のヤング率Ｅｓとが、Ｅｒ／Ｅｓ≦０．１００を満たしていない光記録媒体比較サンプル＃１−１、＃１−３および＃１−４においては、５５℃における反り角β５５と常温（２５℃）における反り角β２５との差（β５５−β２５）は小さく、光記録媒体の使用中に、急激に温度が上昇した場合には、光記録媒体に大きな反りが発生することはなかったものの、−１０℃における反り角β−１０と常温（２５℃）における反り角β２５との差（β−１０−β２５）は、いずれも大きく、光記録媒体の使用中に、温度が低温から常温に急激に上昇した場合には、光記録媒体に大きな反りが発生することが認められ、また、光透過層のヤング率Ｅｒと支持基板のヤング率Ｅｓとが、Ｅｒ／Ｅｓ≦０．１００を満たさず、非常に大きなＥｒ／Ｅｓを有している光記録媒体比較サンプル＃１−２においては、５５℃における反り角β５５と常温（２５℃）における反り角β２５との差（β５５−β２５）および−１０℃における反り角β−１０と常温（２５℃）における反り角β２５との差（β−１０−β２５）は、いずれも大きく、光記録媒体の使用中に、急激に温度が上昇した場合には、光記録媒体に大きな反りが発生することが認められた。
【００８３】
また、光透過層を形成するために用いられる材料として、光透過層を形成したときに、光透過層のガラス転移点（Ｔｇ）が、６０℃を超える材料を用いて、光透過層を形成した光記録媒体比較サンプル＃１−１ないし＃１−４においては、いずれの場合にも、光透過層のヤング率Ｅｒを小さくすることができず、光透過層のヤング率Ｅｒと支持基板のヤング率Ｅｓとが、Ｅｒ／Ｅｓ≦０．１００を満たすことができないことが判明した。
【００８４】
実施例２
以下のようにして、光記録媒体サンプル＃２−１を作製した。
【００８５】
実施例１と同様にして、反射層が形成されたポリカーボネート基板を作製した。このポリカーボネート基板をスピンコーティング装置にセットし、以下の組成を有する樹脂組成物を、反射層上に、スピンコーティング法によって、塗布して、塗膜を形成し、塗膜に、紫外線を照射して、樹脂組成物を硬化させ、１００μｍの厚さを有する光透過層を形成した。
【００８６】
ここに、紫外線の積算光量は２０００ｍＪ／ｃｍ２に設定した。
ウレタンアクリレート（多官能オリゴマー）（根上工業株式会社製：商品名「アートレジンＵＮ２５００」）                                            ７０質量部
トリプロピレングリコールジアクリレート（多官能モノマー）（大阪有機化学工業株式会社：商品名「ビスコート３１０」、Ｔｇ：９０℃）                  １０質量部
イソデシルアクリレート（ホモポリマーとしたときのＴｇが２０℃以下の単官能モノマー）（米国サートマーカンパニー製：商品名「ＳＲ−３９５」、Ｔｇ：−５５℃）                                                                        １７質量部
１−ヒドロキシシクロヘキシルフェニルケトン（光開始剤）（チバガイギー株式会社製：商品名「ＩＲＧ１８４」）                                      ３質量部
こうして、光記録媒体サンプル＃２−１を作製した。
【００８７】
表２に示される組成の樹脂組成物を用いて、光透過層を形成した点を除き、光記録媒体サンプル＃２−１と同様にして、光記録媒体サンプル＃２−２ないし＃２−８を作製した。
【００８８】
こうして作製した光記録媒体サンプル＃２−１ないし＃２−８の光透過層のヤング率Ｅｒを、それぞれ、実施例１と同様にして、測定した。測定結果は、表２に示されている。
【００８９】
また、実施例１と同様にして、各サンプルのポリカーボネート基板のヤング率Ｅｓを測定したところ、２．２ＧＰａであった。
【００９０】
各サンプルの光透過層のヤング率Ｅｒ（ＭＰａ）とポリカーボネート基板のヤング率Ｅｓから、Ｅｒ／Ｅｓを算出した。算出結果は、表２に示されている。
【００９１】
次いで、実施例１と同様にして、各サンプルの光透過層のガラス転移点（Ｔｇ）を測定した。測定結果は、表２に示されている。
【００９２】
さらに、実施例１と同様にして、光記録媒体サンプル＃２−１ないし＃２−８のそれぞれの光透過層の常温（２５℃）における反り角β２５、５５℃における反り角β５５およびの−１０℃における反り角β−１０を測定し、各サンプルの５５℃における反り角β５５と、常温（２５℃）における反り角β２５との差（β５５−β２５）および各サンプルの−１０℃における反り角β−１０と、常温（２５℃）における反り角β２５との差（β−１０−β２５）を求めた。
【００９３】
算出結果は表２に示されている。
【００９４】
【表２】
2006004457.tif 000004
【００９５】
表２から明らかなように、光透過層のヤング率Ｅｒと支持基板のヤング率Ｅｓとが、Ｅｒ／Ｅｓ≦０．１００を満たしている光記録媒体サンプル＃２−１ないし＃２−８においては、いずれの場合にも、５５℃における反り角β５５と常温（２５℃）における反り角β２５との差（β５５−β２５）および−１０℃における反り角β−１０と常温（２５℃）における反り角β２５との差（β−１０−β２５）は小さく、光記録媒体の使用中に、急激に温度が上昇した場合にも、光記録媒体の反りが十分に小さいことがわかった。
【００９６】
とくに、光透過層のヤング率Ｅｒと支持基板のヤング率Ｅｓとが、Ｅｒ／Ｅｓ≦０．０５０を満たしている光記録媒体サンプル＃２−３、＃２−５および＃２−６においては、いずれの場合にも、５５℃における反り角β５５と常温（２５℃）における反り角β２５との差（β５５−β２５）および−１０℃における反り角β−１０と常温（２５℃）における反り角β２５との差（β−１０−β２５）は非常に小さく、光記録媒体の使用中に、急激に温度が上昇した場合にも、光記録媒体の反りがきわめて小さいことがわかった。
【００９７】
また、光透過層を形成するために用いられる材料として、光透過層を形成したときに、光透過層のガラス転移点（Ｔｇ）が、６０℃以下となる材料を用いて、光透過層を形成した光記録媒体サンプル＃２−１ないし＃２−８においては、いずれの場合にも、光透過層のヤング率Ｅｒを小さくすることができ、光透過層のヤング率Ｅｒと支持基板のヤング率Ｅｓが、Ｅｒ／Ｅｓ≦０．１００を、容易に、満たすことが判明した。
【００９８】
光記録媒体サンプル＃２−１ないし＃２−８においては、光透過層を形成するために用いられる樹脂組成物に、ガラス転移点（Ｔｇ）が−５５℃であるイソデシルアクリレートが含まれているため、この樹脂組成物によって形成された光透過層のヤング率を小さくすることができ、すべてのサンプルが、Ｅｒ／Ｅｓ≦０．１００を満たしていた。
【００９９】
実施例３
また、支持基板が８０ｍｍの外径Ｒを有している光記録媒体サンプルを作製して、実施例１および実施例２と同様にして、各光記録媒体サンプルの反りを測定したところ、光透過層のヤング率Ｅｒと、支持基板のヤング率Ｅｓとが、Ｅｒ／Ｅｓ≦０．１５を満たしている場合には、５５℃における反り角β５５と常温（２５℃）における反り角β２５との差（β５５−β２５）および−１０℃における反り角β−１０と常温（２５℃）における反り角β２５との差（β−１０−β２５）は小さく、光記録媒体の使用中に、急激に温度が上昇した場合にも、光記録媒体の反りが十分に小さいことがわかった。
【０１００】
実施例４
さらに、支持基板が６０ｍｍの外径Ｒを有している光記録媒体サンプルを作製して、実施例１および実施例２と同様にして、各光記録媒体サンプルの反りを測定したところ、光透過層のヤング率Ｅｒと、支持基板のヤング率Ｅｓとが、Ｅｒ／Ｅｓ≦０．２０を満たしている場合には、５５℃における反り角β５５と常温（２５℃）における反り角β２５との差（β５５−β２５）および−１０℃における反り角β−１０と常温（２５℃）における反り角β２５との差（β−１０−β２５）は小さく、光記録媒体の使用中に、急激に湿度が上昇した場合にも、光記録媒体の反りが十分に小さいことがわかった。
【０１０１】
実施例１ないし４から、支持基板と光透過層が、支持基板の外径Ｒ（ｍｍ）と、光透過層のヤング率Ｅｒと、支持基板のヤング率Ｅｓとの関係が、図３に示されるＥｒ／Ｅｓ≦１２／Ｒを満たすように、形成されている光記録媒体においては、使用時において、急激な温度の変化が生じても、所望のように、光記録媒体の情報層にデータを記録し、光記録媒体の情報層からデータを再生することが可能になることが判明した。
【０１０２】
本発明は、以上の実施態様および実施例に限定されることなく、特許請求の範囲に記載された発明の範囲内で種々の変更が可能であり、それらも本発明の範囲内に包含されるものであることはいうまでもない。
【０１０３】
たとえば、図１および図２に示された実施態様においては、光記録媒体１０は、再生専用型（ＲＯＭ型）の光記録媒体として構成されているが、光記録媒体１０が、ＲＯＭ型の光記録媒体として構成されていることは必ずしも必要でなく、追記型の光記録媒体、書き換え型の光記録媒体として、構成されていてもよい。
【０１０４】
また、図１および図２に示された実施態様においては、光記録媒体１０は、データが記録されたプリピット（図示しない）が予め形成された支持基板１１の表面と、反射層１２とよって形成された一層の情報層を備えているが、光記録媒体が一層の情報層を備えていることは必ずしも必要でなく、光記録媒体が２以上の情報層を備えていてもよい。
【０１０５】
さらに、図１および図２に示された実施態様においては、光記録媒体１０は、支持基板１１と、反射層１２と、光透過層１３を備えているが、光記録媒体がかかる構成を有していることは必ずしも必要でなく、光記録媒体は、支持基板と、光透過層と、支持基板と光透過層との間に形成された情報層を備えていれば足り、たとえば、光記録媒体が、光透過層の表面にハードコート層を、さらに、備えていてもよい。
【０１０６】
また、図１および図２に示された光記録媒体１０は、１２０ｍｍの外径Ｒを有する支持基板１１を備えているが、光記録媒体が、１２０ｍｍの外径Ｒを有する支持基板を備えていることは必ずしも必要でなく、支持基板の外径Ｒは、とくに限定されるものではない。たとえば、光記録媒体が、８０ｍｍの外径Ｒを有する支持基板を備えていてもよく、この場合には、光記録媒体の使用時において、急激な温度の変化が生じて、光透過層内に、内部応力σが生成されても、支持基板の剛性によって、光透過層が伸びることを防止し、温度変化に起因して、光記録媒体に反りが生じることを効果的に防止するためには、光透過層が、光透過層のヤング率Ｅｒと支持基板のヤング率Ｅｓとが、Ｅｒ／Ｅｓ≦０．１５を満足するように形成されていることが必要であり、支持基板が、２．２ＧＰａのヤング率Ｅｓを有するように、ポリカーボネート樹脂によって形成されているときには、光透過層は、０．１ＭＰａ以上、３３０ＭＰａ以下のヤング率Ｅｒを有していることが好ましい。
【０１０７】
さらに、光記録媒体が６０ｍｍの外径Ｒを有する支持基板を備えていてもよく、この場合には、同様に、光透過層のヤング率Ｅｒと支持基板のヤング率Ｅｓとが、Ｅｒ／Ｅｓ≦０．２０を満足するように光透過層が形成されていることが必要であり、支持基板が、２．２ＧＰａのヤング率Ｅｓを有するように、ポリカーボネート樹脂によって形成されているときには、光透過層は、０．１ＭＰａ以上、４４０ＭＰａ以下のヤング率Ｅｒを有していることが好ましい。
【図面の簡単な説明】
【０１０８】
【図１】図１は、本発明の好ましい実施態様にかかる光記録媒体の外観を示す一部切り欠き略斜視図である。
【図２】図２は、図１のＡで示された部分の略拡大断面図である。
【図３】図３は、Ｒ（ｍｍ）の外径を有している光記録媒体において、光透過層のヤング率Ｅｒと支持基板のヤング率Ｅｓとの関係、Ｅｒ／Ｅｓ≦１２／Ｒを示すグラフである。
【符号の説明】
【０１０９】
１０  光記録媒体
１１  支持基板
１２  反射層
１３  光透過層
【図１】
2006004457.tif 000005
【図２】
2006004457.tif 000006
【図３】
2006004457.tif 000007